(57)【要約】【課題】コントラストが高く鮮明な映像を得られるディスプレイ用光学フィルタを提供する。【解決手段】ディスプレイパネルの前面に配置される光学フィルタであって、最前面に視感平均反射率が２％以下、かつ視感平均拡散反射率が０．２４％未満の反射防止フィルムを有するもの。【選択図】図１
2013125266.tif 000002
【特許請求の範囲】
【請求項１】
ディスプレイパネルの前面に配置される光学フィルタであって、
最前面に視感平均反射率が２％以下、かつ視感平均拡散反射率が０．２４％未満の反射防止フィルムを有することを特徴とするディスプレイ用光学フィルタ。
【請求項２】
コントラスト向上フィルムを有し、前記コントラスト向上フィルムの前面に前記反射防止フィルムが積層されている請求項１記載のディスプレイ用光学フィルタ。
【請求項３】
プラズマディスプレイ用光学フィルタである請求項１または２記載のディスプレイ用光学フィルタ。
【請求項４】
ディスプレイパネルと、前記ディスプレイパネルの前面に配置されるディスプレイ用光学フィルタとを有するディスプレイ装置であって、
前記ディスプレイ用光学フィルタが請求項１乃至３のいずれか１項記載のディスプレイ用光学フィルタであることを特徴とするディスプレイ装置。
【発明の詳細な説明】
【技術分野】
【０００１】
本発明は、反射防止フィルムを有するディスプレイ用光学フィルタおよびディスプレイ装置に関する。
【背景技術】
【０００２】
プラズマディスプレイ装置は、電極に印加された直流または交流電圧によって電極間のガスから放電させ、これに伴って発生する紫外線により蛍光体を励起させて発光するものであり、大型化および薄型化が容易であり、表示容量、輝度、コントラスト、残像、視野角等の表示特性に優れる。
【０００３】
プラズマディスプレイ装置は、発光原理上、電磁波および近赤外線の放出が多い。電磁波、近赤外線は、人体に影響を与えるおそれがあるとともに、無線電話機やリモコン等の精密機器の誤作動を誘発するおそれがある。このため、プラズマディスプレイ装置の前面には、電磁波を遮蔽するための電磁波遮蔽フィルムや、近赤外線を遮蔽するための近赤外線遮蔽フィルム等の機能性フィルムが配置される。
【０００４】
また、外光が表示画面に映り込むことによって認識しづらくなることから、視聴者側となる最前面に反射防止フィルムや防眩フィルムが設けられる（例えば、特許文献１参照）。反射防止フィルムは、一般に透明基体上に反射防止層を設けたものであり、光の反射を抑制することにより表示画面への映り込みを抑制する。一方、防眩フィルムは、光を拡散させることにより表示画面への映り込みを抑制する。防眩フィルムについては表示画面が白茶けて見える現象が発生しやすいことから、表示画面への映り込みの抑制には反射防止フィルムが好適に用いられる。
【先行技術文献】
【特許文献】
【０００５】
【特許文献１】特開２００７−１４８２０１号公報
【発明の概要】
【発明が解決しようとする課題】
【０００６】
上記したように、反射防止フィルムについては、防眩フィルムに比べて表示画面が白茶けて見える現象の発生が少ない。しかしながら、プラズマディスプレイ装置等のディスプレイ装置については、表示画面への映り込みの抑制に加えて、よりコントラストが高く鮮明な映像が得られるものが求められている。すなわち、反射防止フィルムにおいても、黒表示等を行ったときに外光によって表示画面が僅かに白茶けて見える現象が発生することがあり、このような現象の発生を抑制してよりコントラストが高く鮮明な映像とすることが求められている。
【０００７】
本発明は、上記課題を解決するためになされたものであって、コントラストが高く鮮明な映像が得られるディスプレイ用光学フィルタの提供を目的とする。また、本発明は、コントラストが高く鮮明な映像を得られるディスプレイ装置の提供を目的とする。
【課題を解決するための手段】
【０００８】
本発明のディスプレイ用光学フィルタは、ディスプレイパネルの前面に配置される光学フィルタであって、最前面に視感平均反射率が２％以下、かつ視感平均拡散反射率が０．２４％未満の反射防止フィルムを有することを特徴とする。
【０００９】
本発明のディスプレイ装置は、ディスプレイパネルと、前記ディスプレイパネルの前面に配置されるディスプレイ用光学フィルタとを有するディスプレイ装置であって、前記ディスプレイ用光学フィルタが上記した本発明のディスプレイ用光学フィルタであることを特徴とする。
【発明の効果】
【００１０】
本発明のディスプレイ用光学フィルタによれば、最前面に視感平均反射率が２％以下、かつ視感平均拡散反射率が０．２４％未満の反射防止フィルムを配置することで、ディスプレイ装置に用いたときにコントラストが高く鮮明な映像を得ることができる。また、本発明のディスプレイ装置によれば、このようなディスプレイ用光学フィルタを表示パネルの前面に配置することで、コントラストが高く鮮明な映像を得ることができる。
【図面の簡単な説明】
【００１１】
【図１】ディスプレイ用光学フィルタ、ディスプレイ装置の一実施形態を示す断面図。
【図２】ディスプレイ用光学フィルタ、ディスプレイ装置の他の実施形態を示す断面図。
【発明を実施するための形態】
【００１２】
以下、本発明のディスプレイ用光学フィルタ、ディスプレイ装置について説明する。なお、以下ではディスプレイ用光学フィルタを単に光学フィルタと記す。
【００１３】
図１は、光学フィルタ、ディスプレイ装置の一実施形態を示す断面図である。
光学フィルタ１は、例えばディスプレイパネル２の前面に配置されてディスプレイ装置３を構成する。この場合の光学フィルタ１は透明基板１１を有するものであり、この透明基板１１に粘着層１２を介して１または２以上の機能性フィルム１３が貼り合わされることにより積層される。このうち最前面、すなわち視聴者側（図中、左側）の最表面に配置される機能性フィルム１３が、視感平均反射率が２％以下、かつ視感平均拡散反射率が０．２４％未満である反射防止フィルムとされる。
【００１４】
光学フィルタ１としては、図２に示すようにディスプレイパネル２の前面に直接貼り合わされてディスプレイ装置３を構成するものでもよい。この光学フィルタ１についても、ディスプレイパネル２の前面に粘着層１２を介して１または２以上の機能性フィルム１３が貼り合わされることにより積層される。このうち最前面に配置される機能性フィルム１３が、視感平均反射率が２％以下、かつ視感平均拡散反射率が０．２４％未満である反射防止フィルムとされる。
【００１５】
ここで、視感平均拡散反射率は、以下のようにして得られるＳＣＥ（ｓｐｅｃｕｌａｒ  ｃｏｍｐｏｎｅｎｔ  ｅｘｃｌｕｄｅ）と定義する。すなわち、拡散反射率測定用サンプルについて、分光測色計（コニカミノルタ社製、商品名「ＣＭ２６００ｄ」）を用いて分光拡散反射スペクトルを測定する。続いて、ＪＩＳ  Ｚ８７０１  ５．２．１反射による物体中の三刺激値に則り、光源にＣ光源を用いてＹを算出し、これを視感平均拡散反射率（ＳＣＥ）と定義する。
【００１６】
また、視感平均反射率は、以下のようにして得られるＹの値と定義する。すなわち、平均反射率測定用サンプルについて、分光光度計（島津製作所製、Ｓｏｌｉｄ−Ｓｐｅｃ３７００）を用いて分光絶対反射スペクトル（反射角５°）を測定する。続いて、ＪＩＳ  Ｚ８７０１  ５．２．１反射による物体中の三刺激値に則り、光源にＣ光源を用いてＹを算出し、これを視感平均反射率と定義する。
【００１７】
視感平均透過率については、分光光度計（島津製作所製、Ｓｏｌｉｄ−Ｓｐｅｃ３７００）を用いて透過スペクトルを測定し、ＪＩＳ  Ｚ８７０１  ５．２．１反射による物体中の三刺激値に則り、光源にＣ光源を用いてＹを算出する。これを視感平均透過率と定義する。
【００１８】
なお、本明細書において、視感平均拡散反射率、視感平均反射率および視感平均透過率は上記定義と上記測定方法で算出したものとする。
【００１９】
最前面に配置される反射防止フィルムの視感平均反射率を２％以下とすることで、表示画面への映り込みを有効に抑制できる。また、視感平均拡散反射率を０．２４％未満とすることで、表示画面が白茶けて見える現象の発生を抑制でき、コントラストが高く鮮明な映像を得ることができる。
【００２０】
視感平均反射率は、表示画面への映り込みを効果的に抑制する観点から、１．７％以下が好ましく、１．５％以下がより好ましい。視感平均反射率は表示画面への映り込みを抑制する観点からは小さいほど好ましいが、視感平均反射率が小さくなると視感平均拡散反射率が大きくなる場合等があることから、例えば０．１％以上が好ましい。
【００２１】
視感平均拡散反射率は、表示画面が白茶けて見える現象の発生を効果的に抑制し、コントラストが高く鮮明な映像を得る観点から、０．２０％以下が好ましく、０．１５％以下がより好ましい。視感平均拡散反射率の下限値は必ずしも限定されないが、通常、０．０５％程度である。
【００２２】
透明基板１１は、可視光領域の光を透過し得る材料からなるものであればよく、例えば、ガラス板（風冷強化ガラス板、化学強化ガラス板等の強化ガラス板を含む。）、ポリエチレンテレフタレート板、ポリブチレンテレフタレート板等のポリエステル系樹脂板、トリアセチルセルロース板等のセルロース系樹脂板、アクリル系樹脂板、またはポリカーボネート系樹脂板が挙げられる。十分な剛性を有すること、ディスプレイパネル２から発せられる熱に対して変形がほとんどないこと、質感等の外観に優れること等の理由から、ガラス板が好適に用いられる。
【００２３】
透明基板１１の厚さは、０．５〜４ｍｍが好ましく、０．７〜３．２ｍｍがより好ましい。透明基板１１の厚さを上記範囲とすることで、強度を確保し、製造工程における損傷等を抑制でき、重量の増加も抑制できる。
【００２４】
粘着層１２は、例えば、アクリル系粘着剤、シリコーン系粘着剤、ブタジエン系粘着剤、ウレタン系粘着剤等からなり、好ましくはアクリル系粘着剤からなる。アクリル系粘着剤は、アクリル系単量体単位を主成分として含む重合体からなる。アクリル系単量体としては、（メタ）アクリル酸、イタコン酸、（無水）マレイン酸、（無水）フマル酸、クロトン酸、これらのアルキルエステルが挙げられる。ここで、「（メタ）アクリル酸」は、アクリル酸及びメタクリル酸を総称するものとして使用する。
【００２５】
粘着層１２には、透過可視光の色調を改善するために可視光の特定波長域の一部を吸収する色調補正色素を含有させることができる。また、粘着層１２には、近赤外光を遮蔽するために近赤外光を吸収する近赤外線吸収色素を含有させることができる。
【００２６】
色調補正色素としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系等の周知の有機顔料および有機染料、無機顔料が挙げられる。
【００２７】
色調補正色素の中でも、耐候性等が良好な色素、例えば、アンスラキノン系色素、キノフタロン系色素、およびテトラアザポルフィリン系色素から選ばれる１種または２種以上を組み合わせて用いることが好ましい。また、アンスラキノン系色素、およびテトラアザポルフィリン系色素から選ばれる１種または２種以上を組み合わせて用いることがより好ましい。
【００２８】
「アンスラキノン系色素」
アンスラキノン系色素としては、例えば式（１）、（２）で表される化合物が好ましい。
【００２９】
【化１】
2013125266.tif 000003
【００３０】
式中、Ｒ１〜Ｒ８は、それぞれ独立に水素原子、塩素原子、フッ素原子、臭素原子、シアノ基、ベンジル基、水酸基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基、１以上の水素原子がフッ素原子、臭素原子または塩素原子に置換されている炭素数１〜１２のアルコキシル基、−ＣＯ−Ｒｈ（ただし、Ｒｈは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｉ（ただし、Ｒｉは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基。）のいずれかである。
【００３１】
式（１）で表される化合物のうち、Ｒ８は−ＮＨ−Ｐｈ（ただし、Ｐｈは、フェニル基、または１以上の水素原子が炭素数１〜１０のアルキル基および炭素数１〜１０のアルコキシル基のいずれかに置換されているフェニル基。）が好ましい。また、Ｒ１、Ｒ４、Ｒ５、およびＲ６は、１つの基は、水酸基、フェニル基、および１以上の水素原子がフッ素原子、臭素原子または塩素原子に置換されているフェニル基から選ばれる１つであり、残りの３つの基は水素原子が好ましい。Ｒ２、Ｒ３、Ｒ７は水素原子が好ましい。置換基が上記したものである化合物であると、溶剤への溶解性が優れるので好ましい。
【００３２】
【化２】
2013125266.tif 000004
【００３３】
式中、Ｒ９〜Ｒ２２は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基、１以上の水素原子がフッ素原子、臭素原子または塩素原子に置換されているアルコキシル基、−ＣＯ−Ｒｊ（ただし、Ｒｊは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｋ（ただし、Ｒｋは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基。）のいずれかである。
【００３４】
アンスラキノン系色素としては、式（１）で表される化合物が溶剤への溶解性の観点で好ましい。式（１）で表されるアンスラキノン系色素として、例えば、日本化薬社製商品名「カヤセットＶｉｏｌｅｔ  Ａ−Ｒ」、「カヤセットＢｌｕｅ  Ｎ」、「カヤセットＢｌｕｅ  ＦＲ」、「カヤセットＧｒｅｅｎ  Ａ−Ｂ」等が挙げられる。
【００３５】
「テトラアザポルフィリン系色素」
また、テトラアザポルフィリン系色素としては式（３）で表される化合物が好ましい。
【００３６】
【化３】
2013125266.tif 000005
【００３７】
式中、Ｒ２３〜Ｒ３０は、それぞれ独立に水素原子、塩素原子、フッ素原子、臭素原子、シアノ基、ベンジル基、１以上の水素原子がフッ素原子、臭素原子または塩素原子に置換されているベンジル基、フェニル基、１以上の水素原子がフッ素原子、臭素原子または塩素原子に置換されているフェニル基、炭素数１〜１０のアルキル基、１以上の水素原子がフッ素原子、臭素原子または塩素原子に置換されている炭素数１〜１０のアルキル基、炭素数１〜１０のアルコキシル基または１以上の水素原子がフッ素原子、臭素原子または塩素原子に置換されている炭素数１〜１０のアルコキシル基のいずれかである。
【００３８】
Ｍ１は、Ｃｕ、Ｎｉ、Ｚｎ、Ｐｄ、Ｐｔ、ＶＯ、ＣｏおよびＭｇのいずれかである。Ｒ２３〜Ｒ３０は、溶剤への溶解性の観点から炭素数１〜６のアルキル基が好ましい。Ｍ１は、ＣｕまたはＶＯが好ましい。
【００３９】
式（３）で表されるテトラアザポルフィリン系色素としては、例えば、山田化学社製商品名「ＴＡＰ−２」「ＴＡＰ−１８」「ＴＡＰ−４５」等が挙げられる。
【００４０】
テトラアザポルフィリン系色素は、プラズマディスプレイパネル（ＰＤＰ）が発する波長５９０ｎｍ付近のオレンジ色の不要光を効率的に吸収できるため好ましく使用できる。また、耐久性の観点からは、アンスラキノン系色素が好ましい。テトラアザポルフィリン系色素およびアンスラキノン系色素を組み合わせて用いることがより好ましい。
【００４１】
近赤外線吸収色素としては、ポリメチン系色素、フタロシアニン系色素、ナフタロシアニン系色素、アミニウム系色素、イモニウム系色素、ジイモニウム系色素、アンスラキノン系色素、ジチオール金属錯体系色素、ナフトキノン系色素、インドールフェノール系色素、アゾ系色素、トリアリルメタン系色素、酸化タングステン系色素等が挙げられる。熱線吸収や電子機器のノイズ防止の用途には、最大吸収波長が７５０〜１１００ｎｍである近赤外線吸収色素が好ましく、アミニウム系色素、フタロシアニン系色素、ナフタロシアニン系色素、ジイモニウム系色素、酸化タングステン系色素が特に好ましい。
【００４２】
近赤外線吸収色素は１種類としてもよいし、２種以上を混合して用いてもよい。近赤外線吸収色素の耐久性の観点から、１種類のみまたは２種以上のフタロシアニン系色素を組み合わせて用いることが好ましい。また、耐久性の観点に加え、近赤外線を充分にかつ効率的に吸収できることから、２種以上のフタロシアニン系色素を組み合わせて用いることがより好ましい。また、ジイモニウム系色素も近赤外線を効率的に吸収できることから好ましい。
【００４３】
「ジイモニウム系色素」
ジイモニウム系色素としては、式（４）で表される化合物が好ましい。
【００４４】
【化４】
2013125266.tif 000006
【００４５】
式中、Ｒ３１〜Ｒ３８は、それぞれ独立に水素原子、アルキル基、置換基を有するアルキル基、アルケニル基、置換基を有するアルケニル基、アリール基、置換基を有するアリール基、アルキニル基または置換基を有するアルキニル基を表し、Ｚ−は陰イオンを表す
【００４６】
Ｒ３１〜Ｒ３８において、アルキル基としては、例えば、メチル基、エチル基、ｎ−プロピル基、イソプロピル基、ｎ−ブチル基、第二ブチル基、イソブチル基、第三ブチル基、ｎ−ペンチル基、第三ペンチル基、ｎ−ヘキシル基、ｎ−オクチル基、または第三オクチル基等が挙げられる。該アルキル基はアルコキシカルボニル基、ヒドロキシル基、スルホ基、またはカルボキシル基等の置換基を有してもよい。
【００４７】
アルケニル基としては、例えば、ビニル基、プロペニル基、ブテニル基、ペンテニル基、ヘキセニル基、ヘプテニル基、またはオクテニル基等が挙げられる。該アルケニル基は、ヒドロキシル基、カルボキシ基等の置換基を有してもよい。
【００４８】
アリール基としては、例えば、ベンジル基、ｐ−クロロベンジル基、ｐ−メチルベンジル基、２−フェニルメチル基、２−フェニルプロピル基、３−フェニルプロピル基、α−ナフチルメチル基、またはβ−ナフチルエチル基等が挙げられる。該アリール基は、ヒドロキシル基、カルボキシ基等の置換基を有してもよい。
【００４９】
アルキニル基としては、例えば、プロピニル基、ブチニル基、２−クロロブチニル基、ペンチニル基、またはヘキシニル基等が挙げられる。該アルキニル基は、ヒドロキシル基、カルボキシ基等の置換基を有してもよい。
【００５０】
Ｒ３１〜Ｒ３８は、ｎ−ブチル基またはイソブチル基が好ましい。ｎ−ブチル基またはイソブチル基の場合、湿気に対する耐久性が優れるために好ましい。特にイソブチル基が好ましい。
【００５１】
Ｚ−は、塩素イオン、臭素イオン、ヨウ素イオン、過塩素酸イオン、過ヨウ素酸イオン、硝酸イオン、ベンゼンスルホン酸イオン、Ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン、（ＲｆＳＯ２）２Ｎ−または（ＲｆＳＯ２）３Ｃ−［Ｒｆは炭素数１〜４のフルオロアルキル基を表す］等の陰イオンを表す。
【００５２】
これらの陰イオンのうち、過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン、（ＲｆＳＯ２）２Ｎ−、（ＲｆＳＯ２）３Ｃ−が好ましく、特に（ＲｆＳＯ２）２Ｎ−、（ＲｆＳＯ２）３Ｃ−が熱安定性に最も優れるため好ましい。
【００５３】
「フタロシアニン系色素」
フタロシアニン系色素としては、フタロシアニン骨格（式（５）参照）を有する化合物であれば特に制限されない。式（５）中のＭ２は、Ｃｕ、Ｎｉ、Ｚｎ、Ｐｄ、Ｐｔ、ＶＯ、ＣｏおよびＭｇのいずれかであり、ＣｕまたはＶＯが好ましい。フタロシアニン系色素の中でも、粘着剤組成物の近赤外線吸収性が高くなることから、８００〜１１００ｎｍに極大吸収波長を有する近赤外線吸収色素が好ましい。８００〜１１００ｎｍに極大吸収波長を有するフタロシアニン系色素としては、例えば、日本触媒社製、商品名「イーエクスカラーＩＲ−１２」、商品名「イーエクスカラーＩＲ−１４」、商品名「ＴＸ−ＥＸ−９０６Ｂ」、商品名「ＴＸ−ＥＸ−９１０Ｂ」）等の市販品が挙げられる。
【００５４】
【化５】
2013125266.tif 000007
【００５５】
「酸化タングステン系色素」
酸化タングステン系色素は、ＷｒＯｓ（ただし、２．２≦ｓ／ｒ≦２．９９９である。）で表される酸化タングステン微粒子、またはＡｔＷｕＯｖ（ただし、ＡはＨ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される元素、０.００１≦ｔ／ｕ≦１．１、２.２≦ｖ／ｕ≦３.０である。）で表される複合タングステン酸化物微粒子が好ましい。
【００５６】
反射防止フィルムは、透明基体と、この透明基体上に形成された反射防止層とを有する。透明基体は、ポリエチレンテレフタレート、ポリエーテルサルフォン、ポリスチレン、ポリエチレンナフタレート、ポリアリレート、ポリエーテルエーテルケトン、ポリカーボネート、ポリエチレン、ポリプロピレン、ナイロン６等のポリアミド、ポリイミド、トリアセチルセルロース等のセルロース系樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物またはフッ素系化合物の共重合体、ポリエチレンオキシド等のポリエーテル、エポキシ樹脂、ポリビニルアルコール、ポリビニルブチラール等を用いることができるがこれらに限定されるものではなく、機械的強度や寸法安定性に優れるものであれば良い。
【００５７】
上記した透明基体の中でも、複屈折が少なく、透明性が良好であることから、トリアセチルセルロースが特に好ましい。トリアセチルセルロースフィルムの屈折率は約１．５０であって、他の透明基体と比較して屈折率が低い。例えば、透明基体として広範に用いられるポリエチレンテレフタレートフィルムは１．６０程度である。
【００５８】
透明基体の厚さは、１０〜５００μｍが好ましく、３０〜３００μｍがより好ましく、５０〜２００μｍがさらに好ましい。透明基体の厚さを１０μｍ以上とすることで、製造時における破れなどの破損を効果的に抑制できる。また、透明基体の厚さを５００μｍ以下とすることで、加工性が向上し、また可視光線透過率も高くなるために好ましい。
【００５９】
反射防止層としては、視感平均反射率が２％以下、かつ視感平均拡散反射率が０．２４％未満となるものであれば特に限定されないが、例えば、電離放射線硬化型材料と低屈折率粒子とを少なくとも含有する塗液を塗布し、硬化させた塗膜が挙げられる。
【００６０】
電離放射線硬化型材料としては、アクリル系材料を用いることができる。アクリル系材料としては、単官能の（メタ）アクリレート化合物、多価アルコールのアクリル酸またはメタクリル酸エステルのような多官能の（メタ）アクリレート化合物、ジイソシアネートと多価アルコールおよびアクリル酸またはメタクリル酸のヒドロキシエステル等から合成されるような単官能または多官能のウレタン（メタ）アクリレート化合物を使用できる。これらの他にも、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用できる。
【００６１】
単官能の（メタ）アクリレート化合物としては、例えば、２−ヒドロキシエチル（メタ）アクリレート、２−ヒドロキシプロピル（メタ）アクリレート、２−ヒドロキシブチル（メタ）アクリレート、ｎ−ブチル（メタ）アクリレート、イソブチル（メタ）アクリレート、ｔ−ブチル（メタ）アクリレート、グリシジル（メタ）アクリレート、アクリロイルモルフォリン、Ｎ−ビニルピロリドン、テトラヒドロフルフリールアクリレート、シクロヘキシル（メタ）アクリレート、２−エチルヘキシル（メタ）アクリレート、イソボルニル（メタ）アクリレート、イソデシル（メタ）アクリレート、ラウリル（メタ）アクリレート、トリデシル（メタ）アクリレート、セチル（メタ）アクリレート、ステアリル（メタ）アクリレート、ベンジル（メタ）アクリレート、２−エトキシエチル（メタ）アクリレート、３−メトキシブチル（メタ）アクリレート、エチルカルビトール（メタ）アクリレート、リン酸（メタ）アクリレート、エチレンオキサイド変性リン酸（メタ）アクリレート、フェノキシ（メタ）アクリレート、エチレンオキサイド変性フェノキシ（メタ）アクリレート、プロピレンオキサイド変性フェノキシ（メタ）アクリレート、ノニルフェノール（メタ）アクリレート、エチレンオキサイド変性ノニルフェノール（メタ）アクリレート、プロピレンオキサイド変性ノニルフェノール（メタ）アクリレート、メトキシジエチレングリコール（メタ）アクリレート、メトキシポリチレングリコール（メタ）アクリレート、メトキシプロピレングリコール（メタ）アクリレート、２−（メタ）アクリロイルオキシエチル−２−ヒドロキシプロピルフタレート、２−ヒドロキシ−３−フェノキシプロピル（メタ）アクリレート、２−（メタ）アクリロイルオキシエチルハイドロゲンフタレート、２−（メタ）アクリロイルオキシプロピルハイドロゲンフタレート、２−（メタ）アクリロイルオキシプロピルヘキサヒドロハイドロゲンフタレート、２−（メタ）アクリロイルオキシプロピルテトラヒドロハイドロゲンフタレート、ジメチルアミノエチル（メタ）アクリレート、トリフルオロエチル（メタ）アクリレート、テトラフルオロプロピル（メタ）アクリレート、ヘキサフルオロプロピル（メタ）アクリレート、オクタフルオロプロピル（メタ）アクリレート、オクタフルオロプロピル（メタ）アクリレート、２−アダマンタンおよびアダマンタンジオールから誘導される１価のモノ（メタ）アクリレートを有するアダマンチルアクリレートなどのアダマンタン誘導体モノ（メタ）アクリレート等が挙げられる。
【００６２】
２官能の（メタ）アクリレート化合物としては、例えば、エチレングリコールジ（メタ）アクリレート、ジエチレングリコールジ（メタ）アクリレート、ブタンジオールジ（メタ）アクリレート、ヘキサンジオールジ（メタ）アクリレート、ノナンジオールジ（メタ）アクリレート、エトキシ化ヘキサンジオールジ（メタ）アクリレート、プロポキシ化ヘキサンジオールジ（メタ）アクリレート、ジエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、ネオペンチルグリコールジ（メタ）アクリレート、エトキシ化ネオペンチルグリコールジ（メタ）アクリレート、トリプロピレングリコールジ（メタ）アクリレート、ヒドロキシピバリン酸ネオペンチルグリコールジ（メタ）アクリレートなどのジ（メタ）アクリレート等が挙げられる。
【００６３】
３官能以上の（メタ）アクリレート化合物としては、例えば、トリメチロールプロパントリ（メタ）アクリレート、エトキシ化トリメチロールプロパントリ（メタ）アクリレート、プロポキシ化トリメチロールプロパントリ（メタ）アクリレート、トリス２−ヒドロキシエチルイソシアヌレートトリ（メタ）アクリレート、グリセリントリ（メタ）アクリレート等のトリ（メタ）アクリレート、ペンタエリスリトールトリ（メタ）アクリレート、ジペンタエリスリトールトリ（メタ）アクリレート、ジトリメチロールプロパントリ（メタ）アクリレート等の３官能の（メタ）アクリレート化合物や、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジトリメチロールプロパンペンタ（メタ）アクリレート、ジペンタエリスリトールヘキサ（メタ）アクリレート、ジトリメチロールプロパンヘキサ（メタ）アクリレート等の３官能以上の多官能（メタ）アクリレート化合物や、これら（メタ）アクリレートの一部をアルキル基やε−カプロラクトンで置換した多官能（メタ）アクリレート化合物等が挙げられる。
【００６４】
低屈折率粒子としては、例えば、ＬｉＦ、ＭｇＦ、３ＮａＦ・ＡｌＦ３もしくはＡｌＦ３（いずれも、屈折率１．４）、または、Ｎａ３ＡｌＦ６（氷晶石、屈折率１．３３）等の低屈折材料からなるものが用いられる。
【００６５】
また、低屈折率粒子としては、内部に空隙を有するものも好適に用いられる。内部に空隙を有する粒子によれば、空隙部分を空気の屈折率（≒１）にでき、非常に低い屈折率が得られる。具体的には、内部に空隙を有するシリカ粒子が挙げられる。
【００６６】
低屈折率粒子の平均粒径は１〜１００ｎｍが好ましい。低屈折率粒子の平均粒径を１００ｎｍ以下とすることで、レイリー散乱によって光が著しく反射されることによる反射防止層の白化を抑制し、透明性の低下を抑制できる。一方、低屈折率粒子の平均粒径を１ｎｍ以上とすることで、反射防止層における粒子の凝集による粒子の不均一性等を抑制できる。なお、平均粒径とは、溶液中の粒子を動的光散乱方法で測定し、粒径分布を累積分布で表したときの５０％粒径（ｄ５０ メジアン径）を意味する。
【００６７】
低屈折率粒子の含有量は、電離放射線硬化型材料１００質量部に対して、４０〜７０質量部が好ましい。低屈折率粒子の含有量を４０質量部以上とすることで、視感平均反射率を２％以下にできる。また、低屈折率粒子の含有量を７０質量部以下とすることで、耐擦傷性等の機械的特性を確保できる。
【００６８】
内部に空隙を有するシリカ粒子としては、例えば多孔質シリカ粒子やシェル（殻）構造を有するシリカ粒子が用いられる。空隙は２０〜８０ｎｍが好ましい。空隙を８０ｎｍ以下とすることで、十分な耐擦傷性が得られ、最前面に設けられる反射防止フィルムに好適なものとなる。一方、空隙を２０ｎｍ以上とすることで、屈折率を１．４５未満にでき、視感平均反射率を２％以下にできる。
【００６９】
塗液には、照射される電離放射線等に応じて光重合開始剤が添加される。光重合開始剤としては、紫外線等が照射された際にラジカルを発生するものであり、アセトフェノン類、ベンゾイン類、ベンゾフェノン類、ホスフィンオキシド類、ケタール類、アントラキノン類、チオキサントン類が挙げられる。光重合開始剤の添加量は、電離放射線硬化型材料１００質量部に対して０．１〜１０質量部が好ましく、１〜７質量部がより好ましい。
【００７０】
また、塗液には、必要に応じて溶媒が添加される。溶媒としては、トルエン、キシレン、シクロヘキサン、シクロヘキシルベンゼンなどの芳香族炭化水素類、ｎ−ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−プチロラクトン等のエステル類、さらには、メチルセロソルブ、セロソルブ、ブチルセロソルブ、セロソルブアセテート等のセロソルブ類、メタノール、エタノール、イソプロピルアルコール等のアルコール類の中から塗工適正等を考慮して適宜選択される。さらに、塗液には、添加剤として、表面調整剤、屈折率調整剤、密着性向上剤、硬化剤等を加えることができる。
【００７１】
反射防止層は、電離放射線硬化型材料と低屈折率シリカ粒子とを含む塗液を透明基体に塗布し、乾燥させた後、電離放射線の照射により塗膜を硬化させて形成される。反射防止層の表面粗さ（Ｒａ）は０．３〜１．５ｎｍの範囲内が好ましい。表面粗さ（Ｒａ）を０．３〜１．５ｎｍ以下とすることで、特に表示画面が白茶けて見える現象の発生を抑制し、コントラストが高く鮮明な映像が得られる。なお、表面粗さ（Ｒａ）は、走査型プローブ顕微鏡を用いて測定される。
【００７２】
電離放射線としては、紫外線、電子線、あるいはガンマ線等が用いられる。電離放射線として電子線あるいはガンマ線を用いた場合、必ずしも光重合開始剤や光開始助剤を含有する必要はない。紫外線を発生する光源としては、低圧水銀灯、中圧水銀灯、高圧水銀灯、カーボンアーク灯、メタルハライドランプ、キセノンランプ、無電極放電管等が用いられる。また、電子線としては、コックロフトワルト型、バンデグラフ型、共振変圧型、絶縁コア変圧器型、直線型、ダイナミトロン型、高周波型等の各種電子線加速器から放出される電子線が用いられる。
【００７３】
反射防止層はハードコート層等の他の機能層を介して透明基体に形成されてもよい。ハードコート層は、透明基体の表面硬度を高くして耐擦傷性等を向上できるとともに、透明基体の屈曲に伴う反射防止層におけるクラックの発生を抑制し、反射防止フィルムの機械的強度を改善できる。
【００７４】
ハードコート層としては、例えば電離放射線硬化型材料を含有する塗液からなる塗膜が好適に用いられる。電離放射線硬化型材料としては、反射防止層の形成に用いられる電離放射線硬化型材料と同様のものが挙げられる。塗液には、必要に応じて、光重合開始剤、溶媒が添加される。光重合開始剤、溶媒としては、反射防止層の形成に用いられる光重合開始剤、溶媒と同様のものが挙げられる。また、塗液には、添加剤として、表面調整剤、屈折率調整剤、密着性向上剤、硬化剤等を加えることができる。
【００７５】
視感平均反射率が２％以下、かつ視感平均拡散反射率が０．２４％未満である反射防止フィルムとしては、市販されているものを使用でき、このようなものとしては、大日本印刷社製の商品名「ＰＥＴ−ＡＲ５」、日油社製の商品名「リアルック１７００」、東レ社製の商品名「ＳＦ６１００」、「ＳＦ８２００」、有沢製作所社製の商品名「ＤＡ７６００」等が挙げられる。
【００７６】
反射防止フィルム以外の他の機能性フィルムとしては、例えば、電磁波遮蔽フィルム、コントラスト向上フィルム、防眩フィルム（アンチグレアフィルム）、色調補正フィルム、近赤外線遮蔽フィルム等が挙げられる。
【００７７】
電磁波遮蔽フィルムは、例えば、透明基体と、この透明基体上に形成された電磁波遮蔽層とを有する。透明基体としては、反射防止フィルムの透明基体と同様なものが挙げられる。電磁波遮蔽層としては、例えば金属メッシュ層が挙げられる。金属メッシュ層は、通常、透明フィルム上に銅箔を貼り合わせた後、この銅箔をメッシュ状に加工することにより、または銅や銀などの導電性インクを透明フィルム上にメッシュ状に印刷することにより形成される。また、電磁波遮蔽層としては、例えば透明フィルム上にスパッタ法等により金属酸化物層と金属層とを交互に積層したものが挙げられる。金属酸化物層は、例えば、インジウムとスズとの酸化物、チタンと亜鉛との酸化物、アルミニウムと亜鉛との酸化物、またはニオブの酸化物からなり、金属層は、例えば、銀、または銀合金からなる。
【００７８】
コントラスト向上フィルムは、外光によるコントラストの低下を抑制するために設けられ、例えば、透明基体と、この透明基体上に形成されたコントラスト向上層とを有する。透明基体としては、反射防止フィルムの透明基体と同様なものが挙げられる。
【００７９】
コントラスト向上層は、例えば、水平方向に延び、かつ互いに平行に配置される複数の透光性領域と、これら透光性領域間に配置される暗色部とを有する。透光性領域および暗色部は、例えば、電離放射線硬化型材料および光重合開始剤を含有する組成物の硬化物からなる。暗色部は、三角形状、正方形状、長方形状、略台形状等の断面形状を有し、上記した電離放射線硬化型材料や光重合開始剤に加えて暗色粒子を含有する組成物の硬化物からなる。
【００８０】
このようなコントラスト向上層によれば、暗色粒子を含有する暗色部によって外光を吸収することで、表示画像のコントラストを向上させることができる。また、透光性領域には暗色粒子が含有されていないことから、光透過性は低下せず、表示画像が暗くなることによる視認性の低下も抑制できる。
【００８１】
防眩フィルム（アンチグレアフィルム）は、例えば、透明基体と、この透明基体上に形成された凹凸構造を有する防眩層とから構成される。防眩層は、表面に設けられた凹凸構造により、この表面に映る反射像を拡散させて輪郭をぼかす効果を有するとともに、正面方向から見たときのニュートンリングの発生を抑制する効果を有する。
【００８２】
色調補正フィルムは、可視光の特定波長域の一部を吸収し、透過可視光の色調を改善するために設けられ、色調補正色素を含有するものが挙げられる。色調補正色素としては、粘着層１２に含有される色調補正色素と同様なものが挙げられ、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系等の周知の有機顔料および有機染料、無機顔料が挙げられる。
【００８３】
近赤外線遮蔽フィルムは、近赤外光を遮蔽するために設けられ、近赤外光を吸収する近赤外線吸収色素を含有するもの挙げられる。近赤外線吸収色素としては、粘着層１２に含有される色調補正色素と同様なものが挙げられ、ポリメチン系色素、フタロシアニン系色素、ナフタロシアニン系色素、アミニウム系色素、イモニウム系色素、ジイモニウム系色素、アンスラキノン系色素、ジチオール金属錯体系色素、ナフトキノン系色素、インドールフェノール系色素、アゾ系色素、トリアリルメタン系色素、酸化タングステン系色素等が挙げられる。熱線吸収や電子機器のノイズ防止の用途には、最大吸収波長が７５０〜１１００ｎｍである近赤外線吸収色素が好ましく、アミニウム系色素、フタロシアニン系色素、ナフタロシアニン系色素、ジイモニウム系色素、酸化タングステン系色素が特に好ましい。
【００８４】
ディスプレイ装置３としては、液晶ディスプレイ装置、ＥＬディスプレイ装置、プラズマディスプレイ装置等が挙げられる。これらの中でもプラズマディスプレイ装置、特にコントラスト向上フィルムを有するプラズマディスプレイ装置が好適なものとして挙げられる。一般に、コントラスト向上フィルムは表面が黒色に見え、この前面に反射防止フィルムを配置すると表示画面が白茶けて見えやすい。このためコントラスト向上フィルムを有するプラズマディスプレイ装置に本発明の光学フィルタ１を適用することで、より顕著にコントラストが高く鮮明な映像を得ることができる。
【００８５】
以上、光学フィルタ、ディスプレイ装置について説明したが、光学フィルタとしては図示されたものに限られず、少なくとも最前面に視感平均反射率が２％以下かつ視感平均拡散反射率が０．２４％未満の反射防止フィルムを有するものであればよく、透明基板の有無、反射防止フィルム以外の機能性フィルムの枚数や積層位置等は特に制限されない。
【実施例】
【００８６】
以下、本発明の光学フィルタおよびディスプレイ装置について実施例を参照してより具体的に説明する。
【００８７】
以下に示す例１〜１０のフィルムについて、視感平均反射率および視感平均拡散反射率（ＳＣＥ）測定した。なお、例１〜９のフィルムは透明基体の一方の主面に反射防止層が設けられたものであり、例１０のフィルムは透明基体の一方の主面にハードコート層が設けられたものである。また、例１〜例５が実施例に該当し、例６〜例１０が比較例に該当する。
【００８８】
（例１）反射防止フィルム（大日本印刷製、商品名「PET-AR5」）を使用した。
（例２）反射防止フィルム（日油製、商品名「リアルック１７００」）を使用した。
（例３）反射防止フィルム（東レ製、商品名「ＳＦ６１００」）を使用した。
（例４）反射防止フィルム（東レ製、商品名「ＳＦ８２００」）を使用した。
（例５）反射防止フィルム（有沢製作所製、商品名「ＤＡ７６００」）を使用した。
（例６）反射防止フィルム（日油製、商品名「リアルック９９００」）を使用した。
（例７）反射防止フィルム（日油製、商品名「リアルック９８００」）を使用した。
（例８）反射防止フィルム（日油製、商品名「リアルック７８００」）を使用した。
（例９）反射防止フィルム（日油製、商品名「ＴＸ１６０」）を使用した。
（例１０）反射防止フィルムの代わりにハードコートフィルム（有沢社製、商品名「ＨＣ３３００」）を使用した。サンプルは、反射防止層とハードコート層の位置関係が同一となるような構成で作製した。
【００８９】
（視感平均反射率測定）
フィルムの反射防止層またはハードコート層が形成されていない主面に透明アクリル粘着剤（リンテック社製、厚さ２５μｍ）を貼りあわせ、さらに透明のソーダライムガラス片（５ｃｍ角）に貼り合わせた。その後、ガラス片のフィルムが貼り合わされていない面を黒ラッカースプレーにより均一に黒く塗工し、視感平均反射率測定用サンプルを作製した。視感平均反射率測定用サンプルについて、前記測定方法を用いて視感平均反射率を算出した。
【００９０】
（視感平均拡散反射率測定）
フィルムの反射防止層またはハードコート層が形成されていない主面に透明アクリル粘着剤（リンテック社製、厚さ２５μｍ）を貼りあわせ、さらに黒色のアクリル板（クラレ製、商品名「コモグラス」）を貼りあわせ、視感平均拡散反射率（ＳＣＥ）測定用サンプルを作製した。この拡散反射率測定用のサンプルについて、前記測定方法を用いて視感平均拡散反射率（ＳＣＥ）を算出した。
【００９１】
次に、例１〜１０のフィルムについて、以下に示すように黒さの評価および映り込みの評価を行った。結果を表１に示す。
【００９２】
（黒さの評価）
黒色のアクリル板にフィルムを貼り合わせた視感平均拡散反射率測定用サンプルを水平な台に置き、５００ｌｘの環境下で目視観察を行った。環境光にはＦ１０光源を使用し、暗幕を映し込んだ状態で、サンプルの法線方向から４５°の角度から目視観察を行った際、黒さが良好な場合を「○」、白茶けて黒が浮いて見える場合を「×」と評価した。
【００９３】
（映り込みの評価）
黒色のアクリル板にフィルムを貼り合わせた視感平均拡散反射率測定用サンプルを水平な台に置き、５００ｌｘの環境下で目視観察を行った。環境光にはＦ１０光源を使用し、白幕を映し込んだ状態で、サンプルの法線方向から４５°の角度から目視観察を行った際に、映り込みが抑制されたものを「○」、映り込みが発生したものを「×」と評価した。
【００９４】
【表１】
2013125266.tif 000008
【００９５】
次に、以下に示すように例１１〜１５の光学フィルタを作製した。なお、例１１〜１３が実施例に該当し、例１４、１５が比較例に該当する。
【００９６】
例１４以外の光学フィルタについては、電磁波遮蔽フィルム（凸版印刷社製、商品名「ＴＰＮ１８Ａ２−Ｅ４２０７」）とコントラスト向上フィルム（大日本印刷社製、商品名「ＣＲＦ  Ａ０Ｐ５１Ｔ４８−４２０１」）とを透明アクリル粘着剤（リンテック社製、厚さ２５μｍ）を介してこの順序で貼り合わせた。そして、このコントラスト向上フィルム上に以下に示す着色粘着剤付き反射防止フィルムを貼り合わせた。そして、オートクレーブで温度６０℃、圧力０．９５ＭＰａで６０分間処理することで、４２インチのディスプレイ用光学フィルタを作製した。例１４の光学フィルタについては、コントラスト向上フィルムを用いずに着色粘着剤付き反射防止フィルムを貼り合わせた以外は基本的に例１４以外のディスプレイ用光学フィルタと同様にしてディスプレイ用光学フィルタを作製した。
【００９７】
なお、反射防止フィルムには、例１（大日本印刷社製、商品名「ＰＥＴ−ＡＲ５」）、例６（日油社製、商品名「リアルック９９００」）、または例９（日油社製、商品名「ＴＸ１６０」）のフィルムを用いた。
【００９８】
（着色粘着剤付き反射防止フィルム）
反射防止フィルムの反射防止層が形成されていない主面に、プラズマディスプレイの色補正および近赤外線吸収用の着色色素入りのアクリル樹脂製粘着剤（厚さ２５μｍ）を積層し、着色粘着剤付き反射防止フィルムを作製した。着色色素には、ネオンカット色素（山田化学社製、商品名「ＴＡＰ２」、波長５９０ｎｍ付近に吸収極大を有する色素）、色補正色素（日本化薬社製、商品名「ＫＡＹＡＳＯＲＢ  ＶＩＯＬＥＴ  Ａ−Ｒ」、「ＫＡＹＡＳＯＲＢ  ＧＲＥＥＮ  Ａ−Ｂ」）、および近赤外線吸収色素（日本触媒社製、商品名「ＩＲ−１４」、「ＩＲ−２０」、「ＩＲ−９１５」）等を使用した。着色色素の配合を調整することで、光学フィルタの視感平均透過率を調節した。なお、視感平均透過率の値は、前記測定方法を用いて算出した。
【００９９】
次に、例１１〜１５の光学フィルタについて、以下に示すように黒締まりの評価および映り込みの評価を行った。結果を表２に示す。
【０１００】
（黒締まりの評価）
プラズマディスプレイ装置（パナソニック社製、商品名「ＶＴ３」、４２インチ）の光学フィルタを除去し、例１１〜１５の光学フィルタを反射防止フィルムが視聴者側、電磁波遮蔽フィルムがプラズマディスプレイパネル側を向くように、プラズマディスプレイパネル上に透明アクリル粘着剤を介して貼り合わせた。
【０１０１】
明所環境下（Ｆ１０光源、５００ｌｘ）において、ディスプレイ装置の電源を消して、暗幕を映し込んだ状態で、ディスプレイの正面から黒締まりの目視観察を行った。例１３の光学フィルタの結果を評価基準とし、黒締まりが例１３の光学フィルタを設置した場合よりも良くなっている場合を「○」、さらに良くなっている場合を「◎」、悪化して白茶けて見えた場合を「×」と評価した。
【０１０２】
（映り込みの評価）
黒締まりの評価と同様にして、例１１〜１５の光学フィルタが貼り合わされたプラズマディスプレイ装置を用意した。明所環境下（Ｆ１０光源、５００ｌｘ）において、ディスプレイ装置の電源を消して、白幕を映し込んだ状態で、ディスプレイの正面から映り込みの目視観察を行った。例１３の光学フィルタの結果を評価基準とし、例１３と同様に映り込みが抑制されたものを「○」、映り込みが発生したものを「×」と評価した。
【０１０３】
【表２】
2013125266.tif 000009
【０１０４】
例１１、１２の結果の比較から明らかなように、光学フィルタの視感平均透過率を下げると黒の締まりが改善される。また、例１２、１３の結果の比較から明らかなように、光学フィルタの視感平均透過率が同じであってもコントラスト向上フィルムを有すると黒の締まりが改善される。さらに例１４の結果から明らかなように、視感平均透過率が低くても視感平均拡散反射率（ＳＣＥ）の値の高い反射防止フィルムを最表面に設置すると黒締まりは良くならない。例１５の結果から明らかなように、ＳＣＥ値の小さなフィルムを用いることで黒締まりは改善されるが、反射率が高いために外像が映り込んでしまい、ディスプレイ用光学フィルタには適さないことがわかる。
【符号の説明】
【０１０５】
１…光学フィルタ、２…ディスプレイパネル、３…ディスプレイ装置、１１…透明基板、１２…粘着層、１３…機能性フィルム
【図１】
2013125266.tif 000010
【図２】
2013125266.tif 000011